(57)【要約】【課題】良好な品質が安定して得られる木質培土の製造方法を提供する。【解決手段】針葉樹の木材を砕いて木材砕片を形成する第１工程を含む。第１工程で、木材をエクストルーダーで粗粉砕する前段処理と、カッターミルで細粉砕する後段処理とが行われる。【選択図】図４
2018117590.tif 000002
【特許請求の範囲】
【請求項１】
木質培土の製造方法であって、
針葉樹の木材を砕いて木材砕片を形成する第１工程を含み、
前記第１工程で、前記木材をエクストルーダーで粗粉砕する前段処理と、カッターミルで細粉砕する後段処理とが行われる製造方法。
【請求項２】
請求項１に記載の製造方法において、
細粉砕した前記木材砕片を分級して排出するために前記カッターミルに備えられたスクリーンのメッシュサイズが、１ｍｍ〜２０ｍｍの範囲に設定されている製造方法。
【請求項３】
請求項１又は請求項２に記載の製造方法において、
前記木材砕片を溶液で処理する第２工程、を更に含み、
前記第２工程が、前記木材砕片の絶乾重量に対して０．５重量％以下のクエン酸鉄アンモニウムを前記木材砕片に作用させる第１の改質処理を含む木質培土の製造方法。
【請求項４】
請求項３に記載の製造方法において、
前記第２工程が、前記木材砕片の絶乾重量に対して０．２重量％以下の硫酸鉄を前記木材砕片に作用させる第２の改質処理を含む木質培土の製造方法。
【請求項５】
請求項４に記載の製造方法において、
前記第２工程が、前記木材砕片に界面活性剤を作用させる第３の改質処理を含む木質培土の製造方法。
【請求項６】
請求項４又は請求項５に記載の製造方法において、
前記第１及び第２の各改質処理が、前記クエン酸鉄アンモニウム及び前記硫酸鉄を含有する溶液を前記木材砕片に噴霧することによって行われる木質培土の製造方法。
【発明の詳細な説明】
【技術分野】
【０００１】
本発明は、農業や園芸等に好適な木質培土の製造方法に関する。
【背景技術】
【０００２】
椰子殻の粉砕物やピートモス等、植物繊維を素材とした軽量な培土が、農業や園芸等によく利用されている。このような植物繊維を素材とした培土は、軽量なだけでなく、その繊維分により、栽培時の空隙率を高くでき、保水性や透水性に優れるといった利点もある。なお、本書でいう「培土」は、概念的なものであり、植物を栽培するための土台を構成する素材、を意味する。
【０００３】
木材は、一般に堆肥化（自然発酵させる）したものが培土として利用されているが、堆肥化には、長い保管時間と広大な保管場所を要するという問題がある。そこで、堆肥化していない木材を素材とした培土（木質培土）も提案されている（特許文献１，２）。
【０００４】
すなわち、特許文献１には、剪定された樹木の幹枝葉を圧縮粉砕機で粉砕して土壌に還元する方法が開示されている。特許文献２には、木材を蒸煮爆砕処理して得られる木質解繊物からなる土壌改質資材が開示されている。
【０００５】
特許文献３に、木材を爆砕するのに適した装置の一例として、２軸スクリュー押出し機が開示されている（いわゆるエクストルーダー）。
【０００６】
椰子殻等の繊維には、タンニン（加水分解によって没食子酸などの多価フェノール酸を生ずる混合物）や塩分が多量に含まれており、これが植物の生育を阻害するという問題がある。そのため、長期間、野積みして雨水に曝したり水槽に浸漬したりしてタンニンや塩分を除去することが行われているが、時間と手間を要するうえに、適切な管理を行わないと、品質にバラつきが生じるだけでなく、例えば、養液栽培で使用された場合に、ここから排出される排液にこれらのタンニン成分が混じるため、河川汚染の原因となることがある。そこで、これら繊維を培土として利用する際に、タンニンを鉄イオンと反応させて不活性化させる方法が提案されている（特許文献４，５）。
【０００７】
例えば、特許文献４では、硫酸第１鉄の水溶液に椰子殻を２週間浸漬した後、水酸化カルシウムでｐＨを調整し、乾燥、粉砕して培土を形成している。また、特許文献５では、鉄板等を入れた水槽で椰子の果肉を１晩浸漬した後、圧搾と水浸漬とを繰り返し、乾燥、断裁して溶液栽培用のマットを形成している。
【先行技術文献】
【特許文献】
【０００８】
【特許文献１】特開平１０−１３００８４号公報
【特許文献２】特開２００６−６２５４号公報
【特許文献３】特開２００６−２３９７２９号公報
【特許文献４】特開平１１−８９４２２号公報
【特許文献５】特開２００４−１６６５２４号公報
【発明の概要】
【発明が解決しようとする課題】
【０００９】
特許文献３のような装置で、木材を爆砕処理した場合、木材は、スクリューで摺り潰されながら圧縮され、吐出口から一気に減圧された状態で放出される。そうして形成される木材粉砕物は、繊維束が解かれて形成される多数の糸状繊維からなる形態や、繊維束がそのまま残る、小さな木片のような形態が混然一体となった特異な構造を有している。
【００１０】
前者のように、アスペクト比（縦横の大きさの比率）が高い繊維状の形態は、保水性に優れる。一方、後者のように、アスペクト比が低い粒状の形態は、透水性に優れる。
【００１１】
従って、特許文献１や特許文献２のように、爆砕処理によって製造される木質培土は、これら両者の形態を含むため、保水性及び透水性の双方に優れるように思われるが、実際は、粉砕物の形態が粗い（大きさや形態がバラバラである）ために、木質培土としては、透水性は良いが、保水性が悪いことが判明した。
【００１２】
しかも、形態のばらつきが大きいため、透水性も不均質になり易い。栽培時には、播種した種が大きな木材砕片の間に落ち込んで塞がれてしまい、発芽が不揃いになるという問題もある。品質が安定しないため、培土としては扱い難いという問題もある。
【００１３】
更に、木材に含まれるタンニンを不活性化するにも、形態のばらつきが大きいと、その不活性処理も、木材の粉砕物によって処理の過不足が生じるため、適切な処理が行えないという問題もある。
【００１４】
そこで本発明の目的は、良好な品質が安定して得られる木質培土の製造方法を提供することにある。
【課題を解決するための手段】
【００１５】
本発明は、木質培土の製造方法に係わる。その製造方法は、針葉樹の木材を砕いて木材砕片を形成する第１工程を含み、前記第１工程で、前記木材をエクストルーダーで粗粉砕する前段処理と、カッターミルで細粉砕する後段処理とが行われることを特徴とする。
【００１６】
すなわち、木材の粉砕物は、生分解が困難で腐熟し難いために、培土として使用を開始した後、前述した椰子殻等よりも長期にわたってその品質を維持できる。木材の中でも、特に針葉樹は、広葉樹に比べて腐熟しにくく、品質安定性に優れるうえに、建築用資材である合板や積層材の製造時に多量の端材が発生するため、これらを再利用することで、原料を安定して得ることができる。堆肥化されていないので、長い保管時間と広大な保管場所を要さず、短時間で製造できる。
【００１７】
エクストルーダーで粉砕して得られる木材砕片は、繊維束が解かれて形成される多数の糸状繊維からなる形態や、繊維束がそのまま残る、小さな木片のような形態が混然一体となった特異な構造を有している。この特異な構造を適度に有する木材砕片は、培土にとって有効である。ところが、前述したように、粉砕物の形態が粗いために、木質培土としては様々な不具合も存在する。
【００１８】
それに対し、本発明者らが鋭意検討したところ、エクストルーダーで粉砕した木材砕片を、カッターミルで粉砕しても、繊維状形態と粒状形態とが適度に混然一体となった特異な構造を壊すことなく、微細化できることを見出した。従って、本発明よれば、前述した不具合が解消され、植物を良好に生育できる木質培土を短時間で量産できるようになる。
【００１９】
具体的には、細粉砕した前記木材砕片を分級して排出するために前記カッターミルに備えられたスクリーンのメッシュサイズは、１ｍｍ〜２０ｍｍの範囲、最も好ましくは、３〜２０ｍｍの範囲に設定するのが好ましい。本発明で用いるメッシュサイズの定義は、ＪＩＳ  Ｚ  ８８０１−１に規定される試験用ふるいの公称目開き同等のものをいう。
【００２０】
木質培土の保水性や透水性は、粒度分布に影響を受ける。栽培する植物によって、要求される保水性や透水性は異なるが、メッシュのサイズによって任意の粒度分布が得られるため、メッシュサイズを変えることによって対象とする植物にとって適当な保水性や透水性を調整することができる。２０ｍｍメッシュを通過しない大きな木材砕片は、根の延び先を塞いでその生長を阻害し易いし、そのような大きな木材砕片を含むと、粒度分布がばらついて扱い難い。２０ｍｍ以下のメッシュを通過する大きさに調整することで、適切な粒度分布が得られ、適度な保水性や透水性を調整することができる。一方、３ｍｍよりも小さな粉砕物は、粉砕物をメッシュに通して大きさを揃える時にメッシュを通過しにくく、著しく生産効率を落とすため、好ましくは、３ｍｍ以上のメッシュを通過するものを作るのが生産効率がよい。最も好適には、３ｍｍ以上２０ｍｍ以下のメッシュを使用して木材砕片を製造するのがよい。
【００２１】
より具体的には、前記木材砕片を溶液で処理する第２工程、を更に含み、前記第２工程が、前記木材砕片の絶乾重量に対して０．５重量％以下のクエン酸鉄アンモニウムを前記木材砕片に作用させる第１の改質処理を含むようにするのが好ましい。
【００２２】
クエン酸鉄アンモニウムは、木材砕片に対して過量に作用させても、生育阻害を招き難いことから、タンニンを効果的に不活性化できる。木材砕片の絶乾重量に対して０．５重量％以下のクエン酸鉄アンモニウムであれば、植物を安定して良好に生育させることができる。
【００２３】
更には、前記第２工程が、前記木材砕片の絶乾重量に対して０．２重量％以下の硫酸鉄を前記木材砕片に作用させる第２の改質処理を含むようにするとよい。
【００２４】
硫酸鉄は、タンニンとの反応性が高いため、タンニンの不活性化には有効である。しかし、適量を過ぎると、その濃度障害によって植物の生育阻害を招く。そこで、生育阻害を生じ無い、このような濃度で木材砕片に作用させ、その不足分をクエン酸鉄アンモニウムで補うことで、よりいっそう効率的に、タンニンを不活性化できる。
【００２５】
前記第２工程が、前記木材砕片に界面活性剤を作用させる第３の改質処理を含むようにしてもよい。
【００２６】
木材、特に針葉樹は、一度乾燥させると撥水性を発現し、吸水しにくくなる。真夏の日射や、水遣りのし忘れ等で、万が一、土壌が乾燥した場合でも、木質砕片に界面活性剤を作用させることで、撥水性の発現による植物の生育阻害が抑制できる効果が得られる。
【００２７】
特に、前記第１及び第２の各改質処理は、前記クエン酸鉄アンモニウム及び前記硫酸鉄を含有する溶液を前記木材砕片に噴霧することによって行うのが好ましい。
【００２８】
そうすれば、木材砕片の特異な構造との組み合わせにより、より改質処理が簡単になり、短時間で良質な木質培土を量産できるようになる。
【発明の効果】
【００２９】
本発明の製造方法によれば、良好な品質の木質培土を安定して得ることができる。
【図面の簡単な説明】
【００３０】
【図１】木材破片を写した写真である。（ａ）は、ハンマーミルによって形成された木材砕片である（倍率：１００倍）。（ｂ）は、カッターミルによって形成された木材砕片である（倍率：２５倍）。（ｃ）は、エクストルーダーによって形成された木材砕片である（倍率：２５倍）。
【図２】エクストルーダーで得られた木材砕片の三相分布の測定結果を示すグラフである。
【図３Ａ】木質培土の製造方法での主な工程の一例を示す概略図である。
【図３Ｂ】木質培土の製造方法での主な工程の一例を示す概略図である。
【図４】エクストルーダーの粉砕物を、スクリーンのメッシュサイズを変えて細粉砕して得られた木材砕片を写した写真である。（ａ）は、メッシュサイズが２ｍｍの木材砕片である（倍率：２５倍）。（ｂ）は、メッシュサイズが３ｍｍの木材砕片である（倍率：２５倍）。（ｃ）は、メッシュサイズが４ｍｍの木材砕片である（倍率：２５倍）。
【図５】エクストルーダーの粉砕物を、スクリーンのメッシュサイズを変えて細粉砕して得られた木材砕片の三相分布の測定結果を示すグラフである。（ａ）は、メッシュサイズが２ｍｍの木材砕片である。（ｂ）は、メッシュサイズが３ｍｍの木材砕片である。（ｃ）は、メッシュサイズが４ｍｍの木材砕片である。
【図６】比較試験１の結果を示す図である。
【図７】比較試験２の結果を示す図である。
【図８】比較試験３の結果を示す図である。
【図９】比較試験４の結果を示す図である。
【図１０】比較試験５の結果を示す図である。
【発明を実施するための形態】
【００３１】
以下、本発明の実施形態を図面に基づいて詳細に説明する。ただし、以下の説明は、本質的に例示に過ぎず、本発明、その適用物あるいはその用途を制限するものではない。
【００３２】
＜木質培土＞
現在、農業や園芸には、ピートモスや赤玉土、堆肥などを主材として構成された培土が一般に用いられている。培土は、栄養成分はもとより、植える植物に適した保水性、透水性、ｐＨ等の品質が求められる。ピートモスなどのいわゆる有機資材は、土壌の保水性・通気性の改善あるいは向上を目的として用いられる。近年では、趣味としての園芸も定着したことから、これを楽しむライトユーザーにとっては、軽量性も重要視されつつある。堆肥は、土壌改良資材（肥料）として有効であるが、その製造には、長い保管時間と広大な保管場所を要する。
【００３３】
そのような状況の下、木材の端材の活用により、これらの要望を満たし得る培土を開発すべく、本発明者らが鋭意検討を行った。その結果、良好な品質の木質培土が安定して得られる製造方法を見出し、これらに代わる新規な培土（木質培土）を開発した。以下、その詳細について説明する。
【００３４】
（木質培土の原料）
木質培土は、堆肥化されていない細かな木屑状の木材砕片で構成されており、その主たる原料は、針葉樹の木材である。
【００３５】
ここで、堆肥化されていないとは、腐熟により、木材を構成している多糖類等が生分解されていないことを意味する。木質培土は、細分化されてはいるが、セルロースを主骨格とする木材の繊維成分は、ほとんどそのまま残存した状態となっている。木材の繊維成分は、生分解され難いため、後述するように、木材を砕いて、保水性や透水性が異なる所定の形態の木材砕片に形成することで、生育対象の植物に適した栽培条件を長期にわたって維持できる培土が得られる。
【００３６】
木質培土の原料には、スギやヒノキ等、国産の針葉樹が好適である。広葉樹は、針葉樹よりも腐り易いため、針葉樹に比べて品質の安定性に欠ける。針葉樹であれば、腐りにくいため、適切かつ安定したｐＦ値（植物が生育するために吸収できる土壌中の水分量の指標）や三相分布（固相、液相、気相）を、長期にわたって維持できる。
【００３７】
更に、国産の針葉樹は、建築材料や木材加工材料などに多用されており、その製造時には多量の端材（木材の余分な切れ端）が発生する。その端材が、木質培土の原料に利用できるため、安価な原料を安定して確保することができる。
【００３８】
タンニンは、木材の部位では、特に樹皮に多く存在するが、その内側の辺材（樹木の周辺部分）や心材（樹木の中心部分）にも存在する。そして、辺材よりも心材の方が、タンニンの含量が多い傾向がある。そのため、心材よりも辺材を原料に多く用いるのが好ましい。具体的には、辺材と心材との割合が１：０〜１：１の範囲となるように、原料となる木材の割合を設定するのが好ましい。特に心材の割合は低いほどよい。
【００３９】
辺材の端材は、柱材などを製材する際に背板または加工端材として多量に発生する。このような辺材端材を優先的に使用することで辺材の割合を上げることができる。また、合板や積層材の製造時には、薄板を形成するために、長さ方向に所定の寸法に分断した丸太を、外周から中心に向かって周方向に所定の厚みで剥いでいく工程がある。その工程の最初の剥き始めを使うことで辺材の割合を増やすことができる。一方、最後に残る、剥き芯と称する丸太の中心部分からなる端材を、木質培土の原料から排除することで、心材の割合を減らすことが可能になる。また、樹齢の若い樹木ほど樹幹中の辺材率が高いため、間伐材を使用することにより、大径木を使用する場合に比べて心材の割合を下げることができる。このようにして心材と辺材との割合を調整することができる。
【００４０】
木質培土には、補助的な原料として、木材に含まれるタンニンの不活性化を目的としたクエン酸鉄アンモニウムや硫酸鉄からなる改質剤、品質の向上を目的とした界面活性剤やｐＨ調整剤が添加されている。
【００４１】
硫酸鉄、具体的には、硫酸第一鉄等は、タンニンとの反応性が高いため、タンニンの不活性化には効果的であるが、過剰に添加すると、植物の生育阻害を引き起こすことが判明した（詳細は後述）。詳しくは、木材砕片に添加される硫酸鉄の濃度が、木材砕片の絶乾重量に対して０．２重量％より多くなると、植物の生育阻害を引き起こす可能性があることが判明した。
【００４２】
それに対し、クエン酸鉄アンモニウムは、硫酸鉄よりもタンニンとの反応性は低いものの、木材砕片の絶乾重量に対して０．５重量％の高濃度で添加しても、植物の生育阻害が認められなかった。このことから、クエン酸鉄アンモニウムは、木質培土の改質剤として有効であることが判明した。
【００４３】
従って、木質培土には、タンニンを不活性化する改質剤として、木材砕片に含有されているタンニンを十分に不活性化できる量のクエン酸鉄アンモニウムを添加するのが好ましい。更には、植物の生育阻害が起きない量の硫酸鉄と、その不足分のタンニンを十分に不活性化できる量のクエン酸鉄アンモニウムと、を添加するのが、より好ましい。そのため、この木質培土では、硫酸鉄とクエン酸鉄アンモニウムとが併用されている。
【００４４】
木材砕片は、乾燥することによって撥水性が生じる。撥水性が生じた木材砕片で木質培土が構成されていると、保水性が悪化するとともに、撥水することによって水分分布が不均質となり、植物の生育阻害を招くおそれがある。それに対し、界面活性剤を木材砕片に添加することで、乾燥による植物の生育阻害を抑制する効果が得られることが判明した（詳細は後述）。そのため、この木質培土では、界面活性剤が補助的な原料として添加されている。
【００４５】
また、植物は、一般に、弱酸性から中性のｐＨを好むものが多いが、それぞれ適したｐＨがある。そのため、この木質培土では、生育対象とする植物に応じたｐＨ調整剤が補助的な原料として添加されている。例えば、アルカリ性調整剤としての炭酸カルシウム、苦土石灰、くん炭など、酸性調整剤としての過リン酸石灰、ピートモスなどが、仕様に応じて木質培土に添加されている。その他肥料成分や、様々な環境変化に対応するため、炭や、ベントナイト、ゼオライト等の軽量骨材が添加されていてもよい。
【００４６】
（木質培土の構造的特徴）
木質培土は、木材の繊維成分が、ほとんどそのまま残こる、細かな木屑状の木材砕片で構成されており、生育対象の植物に応じた形態に設定されている。具体的には、木材の繊維成分の解け具合が、仕様に応じて設定されている。繊維分が解けるほど、保水性や吸水性が高くなり易く、木材組織が残るほど、透水性（水はけ）が高くなり易い。
【００４７】
原料となる木材を砕く方法としては、例えば、回転鋸やカッターミルなどの切削粉砕機によって木材を細かく切断する方法（切削粉砕）、ハンマーミルやピンミルなどの衝撃粉砕機によって木材を衝撃で砕く方法（衝撃粉砕）、エクストルーダーやボールミルなどの摩砕粉砕機によって木材を磨り潰す方法（摩砕粉砕）がある。これらの中では、摩砕粉砕が最も繊維分が解け易いため、摩砕粉砕によって木材を砕くことで保水性や吸水性を高くできる。
【００４８】
木材の繊維分を細かく分離できる公知の装置として、例えば、ディスクリファイナーがある。しかし、ディスクリファイナーは、その装置自体が大きいうえに、蒸煮設備も必要になるなど、設備が大型化する。そのため、木質培土の製造設備としては、実用上、ディスクリファイナーは過剰であり、その採用は困難である。更に、その粉砕物は、高度に繊維化されるため、過剰吸水や空気層の不足を招き、植物の生育に適しているとは言えない問題もある。
【００４９】
それに対し、特許文献３の、２軸スクリュー押出し機のようなエクストルーダーは、小型で比較的構造が簡素で扱い易いうえに、粉砕物を、他の粉砕機には認められない、植物の生育に適した特異な構造にできるため、木質培土の製造設備に適している。
【００５０】
図１に、各方法で形成された木材砕片を示す。（ａ）は、ハンマーミルによって形成された木材砕片であり、（ｂ）は、カッターミルによって形成された木材砕片である。そして、（ｃ）が、エクストルーダーによって形成された木材砕片である。
【００５１】
カッターミルによって形成された木材砕片は、アスペクト比（縦横の大きさの比率）が低く、塊状ないし粒状の形態をしており、繊維束がそのまま残り、ほとんど繊維化はしていない。一方、ハンマーミルによって形成された木材砕片は、カッターミルの場合よりも、アスペクト比が高くなって繊維化が見られるものの、その形態は、塊状ないし粒状の形態の域を出るものではない。
【００５２】
それに対し、エクストルーダーによって形成された木材砕片は、繊維束が解かれて形成された多数の糸状繊維からなる形態（繊維状形態）や、繊維束が解け切れずに残る、小さな木片のような形態（粒状形態）などが認められ、これら形態が適度に混然一体（お互いの区別がつかないほど一体になった状態）となった、アスペクト比の高い複雑な形態をしている。従って、保水性に有効な繊維状形態と、透水性に有効な粒状形態の両方を含むため、エクストルーダーで得られる木材砕片は、保水性及び透水性の双方に有効な構造となっている。なお、エクストルーダーには、モリマシナリー株式会社製のＭＯＲＩ−ＬＥＨＡＭＡＮＮエクストルーダー（型式Ｂ９０）を用いた。
【００５３】
ところが、エクストルーダーで得られる木材砕片は、実際は、その形態が粗いために、木質培土としては、透水性は良いが、保水性が悪いことが判明した。図２に、その三相分布の測定結果を示す。エクストルーダーで得られる木材砕片の液相（保水性の指標となる）は、約６０％であった。
【００５４】
なお、培土は、固相（すなわち、培土の固体部分）、液相（すなわち、培土に保持される水）、及び気相（すなわち、培土に含まれる空気）で構成されており、これら３相の分布が三相分布である。三相分布の測定は、公知の三相分布測定器による。
【００５５】
また、エクストルーダーで得られる木材砕片は、そのサイズや形態のばらつきが大きいため、透水性も不安定になり易い。サイズの大きな粒状形態の木材砕片があると、栽培時に、播種した種が大きな木材砕片の間に落ち込んで塞がれてしまい、発芽が不揃いになるという問題もある。更に、繊維状形態の木材砕片と粒子状形態の木材砕片とが絡まって、大きな塊状になり易く、培土としては扱い難いという問題もある。
【００５６】
従って、エクストルーダーのみで粉砕した木材砕片は、改善の余地があったため、本発明者らが鋭意検討した。その結果、本発明者らは、エクストルーダーで粉砕した木材砕片を、カッターミルで粉砕しても、繊維状形態と粒状形態とが適度に混然一体となった特異な構造を壊すことなく、微細化できることを見出し、均質で微細な特異な構造を有する木材砕片を開発した。
【００５７】
それにより、この木質培土を構成している木材砕片は、繊維状の形態と粒状の形態とが適度に混然一体となった構造を有するだけでなく、例えば、１ｍｍ〜１０ｍｍの各メッシュを通過するような、微細でサイズが均一化された状態となっている。
【００５８】
エクストルーダーのスクリューと、スクリューを収容する軸孔との間の隙間（木材が通る空間）を狭めることで、エクストルーダーで得られる粉砕物のサイズを小さくすることは可能である。ところが、その場合、繊維化が進んで粒状形態が減少するため、繊維状形態と粒状形態とが適度に混然一体となった構造が損なわれる。
【００５９】
また、ディスクリファイナーで微細に粉砕した木材砕片と、カッターミルで微細に粉砕した木材砕片とを混合することも可能である。しかし、その場合も、それぞれの木材砕片の構造は、繊維状形態と粒子状形態とに独立しているため、繊維状形態と粒状形態とが混然一体となった構造とは本質的に異なり、同じような均質性は得られない。
【００６０】
（木質培土の成分的特徴）
硫酸鉄は、タンニンとの反応性が高いうえに、木材砕片が含有するタンニンに対して不足する量が添加されるため、木材砕片に残存しないか残存しても微量である。それに対し、クエン酸鉄アンモニウムは、木材砕片が含有するタンニンに対して過剰量が添加されるため、木材砕片には、クエン酸鉄アンモニウムが残存している。その結果、木材砕片は、クエン酸鉄アンモニウムを含有するものとなっている（すなわち、木材砕片からクエン酸鉄アンモニウムを検出できる）。
【００６１】
同様に、界面活性剤やｐＨ調整剤も添加されているため、木材砕片は、これらも含有するものとなっている。
【００６２】
木質培土は、このような木材砕片のみで構成された状態、例えば、木材砕片を袋詰め等して提供することができる。また、木質培土は、その他の植物の生育に有用な成分、例えば、肥料や炭などを木材砕片に適量混合した状態で提供することもできる。
【００６３】
＜木質培土の製造方法＞
木質培土は、針葉樹の木材（端材）を砕いて木材砕片を形成する工程（第１工程）、得られた木材砕片を溶液で処理する工程（第２工程）を経て製造される。堆肥化されていない木材を原料にして、工業的に製造できるので、短時間で量産できる。
【００６４】
第１工程では、端材をエクストルーダーで粗粉砕する前段処理と、カッターミルで細粉砕する後段処理とが行われる。エクストルーダーは、例えば、特許文献３のような２軸の粉砕機が利用できる。カッターミルは、様々な型式があるが、例えば、株式会社三力製作所社製のＳＦ−４が利用できる。
【００６５】
最初に、端材をエクストルーダーで粉砕し、そうして得られる木材砕片を、カッターミルで更に粉砕する。別々に粉砕してもよいが、同時に連続して粉砕するのが効率の観点からは好ましい。
【００６６】
カッターミルには、通常、細粉砕した木材砕片を分級して排出するために、所定サイズの細孔群が形成されたスクリーンが取り換え可能な状態で備えられている。木質培土の製造には、そのメッシュサイズを、１ｍｍ〜２０ｍｍの範囲に設定するのが好ましい。こうすることにより、２０ｍｍ以下のメッシュを通過する好適な大きさの木材砕片が得られる。２０ｍｍメッシュを通過しない大きな木材砕片は、根の延び先を塞いでその生長を阻害し易いし、そのような大きな木材砕片を含むと、粒度分布がばらついて扱い難い。２０ｍｍ以下のメッシュを通過する大きさに調整することで、適切な粒度分布が得られ、適度な保水性や透水性を調整することができる。一方、３ｍｍよりも小さな粉砕物は、メッシュを通し大きさを揃える時にメッシュを通過しにくく、著しく生産効率を落とすため、好ましくは、３ｍｍ以上のメッシュを通過するものを作るのが生産効率がよい。
【００６７】
第２工程では、木材砕片に含まれるタンニンの不活性化や、品質の向上を目的とした改質処理が行われる。具体的には、硫酸鉄、クエン酸鉄アンモニウム、界面活性剤、ｐＨ調整剤等の各々の所定量を、木材砕片に作用させる処理が行われる。
【００６８】
硫酸鉄は、タンニンとの反応性が高いため、その不活性化には有効であるが、過剰に添加すると、植物の生育阻害を引き起こす。そのため、植物の生育阻害が起きない量として、木材砕片の絶乾重量に対して０．２重量％以下の硫酸鉄を木材砕片に作用させる。それにより、硫酸鉄の全量が木材砕片のタンニンと反応して、タンニンを不活性化する。結果的に、木質培土には、未反応の硫酸鉄は残存しないか、残存しても微量である（植物の生育阻害は生じない）。
【００６９】
一方、その量の硫酸鉄では、木材砕片が含有するタンニンの量に対して不足する。そのため、残存したとしても植物の生育阻害を引き起こさないクエン酸鉄アンモニウムを、残りのタンニンの不活性化に十分な量として、木材砕片の絶乾重量に対して０．５重量％以下の範囲で作用させる。そうすることで、効果的にタンニンを不活性化でき、植物の生育阻害を防ぐことができる。
【００７０】
また、硫酸鉄やクエン酸鉄アンモニウムは、水溶液にして木材砕片に作用させるのが一般的であるが、その際、硫酸鉄のみであると、鉄の酸化によって沈殿が生じ易いため、濃度が安定しないという問題がある。それに対し、硫酸鉄の水溶液にクエン酸鉄アンモニウムが加わると、クエン酸の還元効果によって酸化が防止されるため、沈殿が生じ難くなり、硫酸鉄の濃度が安定する利点もある。
【００７１】
また、界面活性剤やｐＨ調整剤の各々の所定量を、木材砕片に作用させる処理が行われる。それにより、生育対象の植物により適した状態に改質でき、植物の生育を促進できる。
【００７２】
第２工程では、改質液を溜めた水槽に木材砕片を浸漬することによって各成分を木材砕片に作用させてもよいが、効率的に量産できるように、改質液を噴霧する処理を行うのが好ましい。図３Ａ及び図３Ｂに、その一例を示す。
【００７３】
木材砕片に対して各成分を所定量作用させればよいので、図３Ａに示すように、所定量の木材砕片１を撹拌機２に投入し、木材砕片１を撹拌しながら、各成分の含量を調整した改質液をスプレー３で所定量噴霧することにより、改質処理を行うことができる（バッチ式）。この方法によれば、各成分を、短時間で多量の木材砕片１に対して均一に作用させることができる。
【００７４】
また、図３Ｂに示すように、フィーダー４から一定量で供給される木材砕片１を、ベルトコンベア５で搬送し、各成分の含量を調整した改質液を、スプレー３で、ベルトコンベア５で搬送される木材砕片１に向けて所定量噴霧する。そうすることによっても、木材砕片１の改質処理を均一に行うことができる。この方法によれば、連続的に改質処理できるので、より量産化が実現できる。なお、改質液の噴霧はまとめて１度に行ってもよい。また、改質液の噴霧後または噴霧中に攪拌しながら均一になるようにしてもよい。
【００７５】
このように、改質液の噴霧による方法によれば、短時間で均一に各成分を木材砕片に作用させることができる。改質液も必要十分量で足りるため、極めて効率的である。噴霧時に、改質液を加温すれば（例えば、５０℃以上）、水分の除去を促進できるので、より効率的に処理できる。
【００７６】
＜エクストルーダーによる木材粉砕物の微細化の検討＞
エクストルーダーによる木材粉砕物の微細化について検討した内容を説明する。図１の（ｃ）及び図２に示した、エクストルーダーの粉砕物を、スクリーンのメッシュサイズを２ｍｍ、３ｍｍ、及び４ｍｍに設定し、カッターミル（ＳＦ−４）で細粉砕した。そうして、粉砕物が各スクリーンを通過することにより、分級して排出された木材砕片を得た。これら木材砕片について、三相分布を測定した。
図４に、これらの形態を示す。（ａ）が、メッシュサイズが２ｍｍの木材砕片であり、（ｂ）が、メッシュサイズが３ｍｍの木材砕片であり、（ｃ）が、メッシュサイズが４ｍｍの木材砕片である。
【００７７】
いずれの木材砕片も、繊維状形態と粒状形態とが適度に混然一体となった特異な構造を維持していることが判る。そして、そのサイズはメッシュサイズに応じた大きさに、各々分級されている。
【００７８】
従って、端材をエクストルーダーで粉砕し、そうして得られる木材砕片を、スクリーンのメッシュサイズを１ｍｍ〜２０ｍｍの範囲で適宜選択しながら、カッターミルで更に粉砕することにより、２０ｍｍ以下のメッシュを通過する、繊維状形態と粒状形態とが適度に混然一体となった特異な構造を有する、均質で微細な木材砕片を安定して得ることができる。
【００７９】
図５に、これら木材砕片の三相分布の測定結果を示す。（ａ）が、メッシュサイズが２ｍｍの木材砕片であり、（ｂ）が、メッシュサイズが３ｍｍの木材砕片であり、（ｃ）が、メッシュサイズが４ｍｍの木材砕片である。
【００８０】
いずれの木材砕片も、液相は７０％以上となり、エクストルーダーで得られた木材砕片の液相の約６０％から大幅に増加した。従って、保水性が向上し、良好な品質の木質培土が得られることが判った。
【００８１】
均質化、微細化、及び保水性の向上は、タンニンの不活性化にも有利である。すなわち、鉄塩の水溶液を、木材砕片に、均一に分布させ易くなるため、必要十分な鉄塩でタンニンを効率的に不活性化できる。特に、鉄塩の水溶液を噴霧する場合に効果的である。
【００８２】
＜タンニンの不活性化の検討＞
次に、タンニンの不活性化について検討した内容を説明する。
【００８３】
（比較試験１）
硫酸鉄とクエン酸鉄アンモニウムの植物の生育への影響を調べた。試験では、電気伝導率（ＥＣ）が同一値（略０．５μＳ／ｃｍ）となるように調整した硫酸鉄及びクエン酸鉄アンモニウムの各水溶液を作製し、個別のシャーレに敷いた濾紙に、各水溶液を添加した。各濾紙に、１２粒程度の小松菜の種を播種した後、暗条件下で７日程度育苗を行った。
【００８４】
図６に、その結果を示す。硫酸鉄では、発芽不良が認められたが、クエン酸鉄アンモニウムでは、発芽不良は認められなかった。この結果より、クエン酸鉄アンモニウムは、それ自体の存在によって植物の生育阻害を生じる可能性は低いのに対し、硫酸鉄は、それ自体の存在によって植物の生育阻害を生じることが判明した。
【００８５】
（比較試験２）
タンニンの存在下での、硫酸鉄とクエン酸鉄アンモニウムの植物の生育への影響を調べた。試験では、１２５ｐｐｍ、５００ｐｐｍの各濃度で硫酸鉄及びクエン酸鉄アンモニウムの各水溶液を作製し、これらに４００ｐｐｍのタンニン酸を加えて、比較試験１と同様の試験を行い、育苗後での根の発育状態を比較した。
【００８６】
図７に、その結果を示す。同図中、（ａ）は、ブランクの試験結果である（タンニン酸４００ｐｐｍのみ）。（ｂ１）は、タンニン酸４００ｐｐｍ＋硫酸鉄１２５ｐｐｍでの試験結果であり、（ｂ２）は、タンニン酸４００ｐｐｍ＋硫酸鉄５００ｐｐｍでの試験結果である。（ｃ１）は、タンニン酸４００ｐｐｍ＋クエン酸鉄アンモニウム１２５ｐｐｍでの試験結果であり、（ｃ２）は、タンニン酸４００ｐｐｍ＋クエン酸鉄アンモニウム５００ｐｐｍでの試験結果である。
【００８７】
図７の（ａ）より、タンニン酸のみの存在下では、根毛がほとんど認められず、生育が阻害されていることが判る（２００ｐｐｍ程度の濃度でも同様の結果であることは確認済み）。それに対し、図７の（ｂ１）や（ｃ１）より、４００ｐｐｍのタンニン酸に対して１２５ｐｐｍの濃度で各鉄塩を添加した試験区では、根毛が認められ、タンニン酸による生育阻害が抑制されていることが判る。すなわち、４００ｐｐｍのタンニン酸に対しては、１２５ｐｐｍ程度の鉄塩を添加することで、タンニンによる植物の生育阻害が防止できる。
【００８８】
一方、図７の（ｂ２）より、４００ｐｐｍのタンニン酸に対して過量の５００ｐｐｍで硫酸鉄を添加した試験区では、根毛がほとんど認められなかったのに対し、図７の（ｃ２）より、４００ｐｐｍのタンニン酸に対して過量の５００ｐｐｍでクエン酸鉄アンモニウムを添加した試験区では、根毛が認められた。すなわち、硫酸鉄には濃度障害が認められ、その過剰な添加は、植物の生育阻害を引き起こすのに対し、クエン酸鉄アンモニウムには濃度障害は認められず、過剰に添加しても植物の生育阻害を引き起こす可能性は低いことが判った。
【００８９】
（比較試験３）
改質液の噴霧による効果について調べた。試験では、木材砕片の絶乾重量に対する重量％別（０．１、０．３、０．５）で、硫酸鉄及びクエン酸鉄アンモニウムの各改質液を作製し、これらを木材砕片に噴霧し、ポリフェノール量の変化を比較した。なお、タンニンの量については、フォーリン・チオカルト（Folin-Ciocalteu）法を用いたポリフェノール量の測定により行った。
【００９０】
図８に、その結果を示す。鉄塩の種類、濃度による大きな違いは認められず、いずれの試験区でも、ブランク（無処理）と比べてポリフェノール量が低下した。従って、鉄塩を含む改質溶液を木材砕片に噴霧することにより、タンニンを不活性化できることが判明した。
【００９１】
（比較試験４）
硫酸鉄とクエン酸鉄アンモニウムとの併用による効果について調べた。試験では、７０℃で３日間乾燥したスギチップ（徳島産）を、カッターミル（スクリーン径２ｍｍ）で粉砕して木材砕片を作製した。この木材砕片に、その絶乾重量に対して０．５重量％のクエン酸鉄アンモニウムと、濃度が異なる硫酸鉄とを含有する改質液を噴霧し、硫酸鉄の噴霧含量が異なる木質培土を作製した。これら木質培土を用いて小松菜の育苗試験を行い、播種から３５日後の収穫量を比較した。
【００９２】
図９に、その試験結果を示す。０．５重量％のクエン酸鉄アンモニウムのみの試験区を含め、木材砕片の絶乾重量に対して０．２重量％以下の硫酸鉄が併存する試験区では、高い収量が得られたが、木材砕片の絶乾重量に対して０．２重量％を超える硫酸鉄が併存する試験区では、収量の低下が認められた。
【００９３】
従って、木材砕片の絶乾重量に対し、少なくとも０．５重量％以下のクエン酸鉄アンモニウムを木材砕片に作用させることで、タンニンによる生育阻害を抑制して、植物を良好に生育できる木質培土を得ることができる。また、木材砕片の絶乾重量に対し、０．２重量％以下の硫酸鉄を、十分量のクエン酸鉄アンモニウムと併用して木材砕片に作用させることによっても、タンニンによる生育阻害を抑制して、植物を良好に生育できる木質培土を得ることができる。
【００９４】
（比較試験５）
界面活性剤の添加による効果について調べた。試験では、比較試験４と同様に木材砕片を作製し、その木材砕片に、クエン酸鉄アンモニウムのみからなる改質液を添加した木質培土の２試料（単独区）と、硫酸鉄とクエン酸鉄アンモニウムを併用した改質液を添加した木質培土の２試料（併用区）とを作製した。各木質培土の一方の試料の改質液には、界面活性剤（サイマトＥＺ：株式会社トモグリーンケミカル製）を適量添加した。作製した各試料を用いて、同じ条件の下で小松菜の育苗試験を行った。
【００９５】
図１０に、その試験結果を示す。単独区及び併用区のいずれの試料においても、界面活性剤を添加した方が収量が増加し、界面活性剤の添加が、植物の生育に有効であることが判った。
【００９６】
なお、本発明にかかる製造方法は、上述した実施形態に限定されず、それ以外の種々の構成をも包含する。例えば、エクストルーダーは、２軸に限らず１軸や３軸以上であってもよい。
【符号の説明】
【００９７】
１  木材砕片
２  攪拌機
３  スプレー
４  フィーダー
５  ベルトコンベア
【図１】
2018117590.tif 000003
【図２】
2018117590.tif 000004
【図３Ａ】
2018117590.tif 000005
【図３Ｂ】
2018117590.tif 000006
【図４】
2018117590.tif 000007
【図５】
2018117590.tif 000008
【図６】
2018117590.tif 000009
【図７】
2018117590.tif 000010
【図８】
2018117590.tif 000011
【図９】
2018117590.tif 000012
【図１０】
2018117590.tif 000013